(57)【要約】  高強度鋼板を母材とする合金化溶融亜鉛めっき鋼板の製造方法であって、Ｆｅ濃度が８〜１７質量％のめっき層を有する合金化溶融亜鉛めっき鋼板を圧延する圧延工程（ｘ）と、  該圧延工程（ｘ）を経ためっき鋼板を下記（１）式および（２）式を満たす条件で加熱する加熱処理工程（ｙ）を有する高強度合金化溶融亜鉛めっき鋼板の製造方法。  （２７３＋Ｔ）×（２０＋２× ｌｏｇ１０（ｔ））≧８０００    ・・・（１）  ４０≦Ｔ≦１６０    ・・・（２）    但し、Ｔ：めっき鋼板の加熱温度（℃）          ｔ：加熱温度Ｔでの保持時間（ｈｒ）
2019189067.tif 000002
【特許請求の範囲】
【請求項１】
高強度鋼板を母材とする合金化溶融亜鉛めっき鋼板の製造方法であって、
Ｆｅ濃度が８〜１７質量％のめっき層を有する合金化溶融亜鉛めっき鋼板を圧延する圧延工程（ｘ）と、
該圧延工程（ｘ）を経ためっき鋼板を下記（１）式および（２）式を満たす条件で加熱する加熱処理工程（ｙ）を有する高強度合金化溶融亜鉛めっき鋼板の製造方法。
（２７３＋Ｔ）×（２０＋２× ｌｏｇ１０（ｔ））≧８０００    ・・・（１）
４０≦Ｔ≦１６０    ・・・（２）
但し、Ｔ：めっき鋼板の加熱温度（℃）
ｔ：加熱温度Ｔでの保持時間（ｈｒ）
【請求項２】
前記圧延工程（ｘ）の前に、
鋼板の焼鈍工程（ａ）と、
該焼鈍工程（ａ）を経た鋼板に溶融亜鉛めっきを施すめっき処理工程（ｂ）と、
該めっき処理工程（ｂ）で得られためっき層に合金化処理を施し、前記Ｆｅ濃度が８〜１７質量％のめっき層とする合金化処理工程（ｃ）とを有する請求項１に記載の高強度合金化溶融亜鉛めっき鋼板の製造方法。
【請求項３】
前記圧延工程（ｘ）では、めっき鋼板を圧下率０．１０〜１％で軽圧下圧延する請求項１または２に記載の高強度合金化溶融亜鉛めっき鋼板の製造方法。
【請求項４】
前記鋼板が、質量％で、
Ｃ：０．０３〜０．３５％、
Ｓｉ：０．０１〜２．００％、
Ｍｎ：２．０〜１０．０％、
Ａｌ：０．００１〜１．０００％、
Ｐ：０．１０％以下、
Ｓ：０．０１％以下を含有し、
残部がＦｅおよび不可避的不純物からなる成分組成を有するとともに、
引張強度が９８０ＭＰａ以上、引張強度（ＴＳ）と全伸び（ＥＬ）の積（ＴＳ×ＥＬ）が１６０００ＭＰａ・％以上であり、めっき層のめっき付着量が片面当たり２０〜１２０ｇ／ｍ２である請求項１〜３のいずれかに記載の高強度合金化溶融亜鉛めっき鋼板の製造方法。
【請求項５】
前記鋼板が、さらに、質量％で、
Ｂ：０．００１〜０．００５％、
Ｎｂ：０．００５〜０．０５０％、
Ｔｉ：０．００５〜０．０８０％、
Ｃｒ：０．００１〜１．０００％、
Ｍｏ：０．０５〜１．００％、
Ｃｕ：０．０５〜１．００％、
Ｎｉ：０．０５〜１．００％、
Ｓｂ：０．００１〜０．２００％の中から選ばれる１種以上を含有する請求項４に記載の高強度合金化溶融亜鉛めっき鋼板の製造方法。
【請求項６】
前記焼鈍工程（ａ）では、鋼板のＡｃ１点およびＡｃ３点に応じて鋼板温度（℃）を［Ａｃ１＋（Ａｃ３−Ａｃ１）／６］〜９５０℃とし、当該温度における保持時間を６０〜６００秒とし、
合金化処理工程（ｃ）では、合金化処理温度を４６０〜６５０℃とする請求項２〜５のいずれかに記載の高強度合金化溶融亜鉛めっき鋼板の製造方法。
【請求項７】
前記焼鈍工程（ａ）では、鋼板温度が６００〜９００℃の領域をＨ２濃度が３〜２０ｖｏｌ％、露点が−６０℃〜−３０℃の雰囲気とする請求項２〜６のいずれかに記載の高強度合金化溶融亜鉛めっき鋼板の製造方法。
【請求項８】
高強度鋼板を母材とする合金化溶融亜鉛めっき鋼板であって、
めっき層のＦｅ濃度が８〜１７質量％であり、鋼板中に存在する水素のうち、鋼板を２００℃まで昇温した際に放出される水素量が０．３５質量ｐｐｍ以下である高強度合金化溶融亜鉛めっき鋼板。
【請求項９】
前記鋼板が、質量％で、
Ｃ：０．０３〜０．３５％、
Ｓｉ：０．０１〜２．００％、
Ｍｎ：２．０〜１０．０％、
Ａｌ：０．００１〜１．０００％、
Ｐ：０．１０％以下、
Ｓ：０．０１％以下を含有し、
残部がＦｅおよび不可避的不純物からなる成分組成を有するとともに、
引張強度が９８０ＭＰａ以上、引張強度（ＴＳ）と全伸び（ＥＬ）の積（ＴＳ×ＥＬ）が１６０００ＭＰａ・％以上であり、めっき層のめっき付着量が片面当たり２０〜１２０ｇ／ｍ２である請求項８に記載の高強度合金化溶融亜鉛めっき鋼板。
【請求項１０】
前記鋼板が、さらに、質量％で、
Ｂ：０．００１〜０．００５％、
Ｎｂ：０．００５〜０．０５０％、
Ｔｉ：０．００５〜０．０８０％、
Ｃｒ：０．００１〜１．０００％、
Ｍｏ：０．０５〜１．００％、
Ｃｕ：０．０５〜１．００％、
Ｎｉ：０．０５〜１．００％、
Ｓｂ：０．００１〜０．２００％の中から選ばれる１種以上を含有する請求項９に記載の高強度合金化溶融亜鉛めっき鋼板。
【請求項１１】
前記高強度合金化溶融亜鉛めっき鋼板において、鋼板表面のめっき層に入った微細な亀裂の単位面積当たりの長さの平均値（Ｌ）が０．０１０μｍ／μｍ２以上０．０７０μｍ／μｍ２以下であり、このうち、圧延方向に対して略直角方向に延びる亀裂の長さの割合が亀裂の長さ全体の６０％以下である請求項８〜１０のいずれかに記載の高強度合金化溶融亜鉛めっき鋼板。
【発明の詳細な説明】
【技術分野】
【０００１】
本発明は、拡散性水素量が少なく、耐遅れ破壊特性に優れた高強度合金化溶融亜鉛めっき鋼板、好ましくはさらに延性および穴拡げ性にも優れた高強度合金化溶融亜鉛めっき鋼板及びそれらの製造方法に関するものである。
【背景技術】
【０００２】
近年、主に自動車分野で使用される薄鋼板について、軽量化や衝突安全性向上の観点から鋼板の高強度化が進んでおり、防錆性を有する溶融亜鉛めっき鋼板においても、９８０ＭＰａ以上の強度を有する鋼板が広く利用され始めている。【０００３】
しかしながら、鋼材の強度を高めていくと、遅れ破壊という現象が生じやすくなることが知られており、この遅れ破壊は鋼材強度の増大とともに激しくなる。ここで、遅れ破壊とは、高強度鋼材が静的な負荷応力（引張り強さ以下の負荷応力）を受けた状態で、ある時間が経過したとき、外見上はほとんど塑性変形を伴うことなく、突然脆性的な破壊が生じる現象である。【０００４】
この遅れ破壊は、鋼板の場合、プレス加工により所定の形状に成形したときの残留応力と、応力集中部における鋼の水素脆性により生じるものであることが知られている。この水素脆性の原因となる水素は、ほとんどの場合、外部環境から鋼中に侵入、拡散した水素であると考えられている。【０００５】
鋼材中に侵入した水素を、鋼材から放出（離脱）させるための処理として、ベーキング処理が知られている（例えば特許文献１）。このベーキング処理では、水素が侵入した鋼材を所定の温度（例えば２００℃前後）で加熱することにより、水素を拡散させて鋼材表面から放出（離脱）させる。特許文献２には、溶融亜鉛系めっき鋼板を水蒸気雰囲気中でベーキング処理する方法が示されている。【０００６】
しかしながら、溶融めっきは電気めっきに比べてめっき層が厚いため、溶融亜鉛系めっき鋼板を単にベーキング処理（加熱処理）しただけでは、鋼板表面から水素を効率的に放出させることは難しい。このため、耐遅れ破壊特性の改善が不十分となりやすく、また、水素膨れの発生やベーキング処理の長時間化という問題も生じる。【０００７】
また、一般に鋼板の高強度化は延性の低下を伴うため、延性を低下させることなく高強度化する技術が数多く開発されている。そのなかでも、オーステナイト相による加工誘起変態を利用して高延性と高強度化を実現させた鋼板は、いわゆるＴＲＩＰ鋼板として広く知られている。このＴＲＩＰ鋼板は、最終組織に準安定相であるオーステナイト相を残留させるため、オーステナイト安定化元素であるＭｎを多量に含有した高Ｍｎ添加鋼板の開発が行われている（例えば特許文献３)。しかし、本発明者らが高Ｍｎ添加量の高強度・高延性材について開発を進めたところ、冷延鋼板では所望の特性が得られたのに対して、合金化溶融亜鉛めっき鋼板（以下、説明の便宜上「ＧＡ鋼板」という場合がある。）では、延性（全伸び）および穴拡げ性（限界穴拡げ率）が冷延鋼板に比べ著しく劣る結果となった。
【先行技術文献】
【特許文献】
【０００８】
【特許文献１】特開平７−１７３６４６号公報
【特許文献２】特開２０１７−１４５４４１号公報
【特許文献３】特開２００７−１５４２８３号公報
【発明の概要】
【発明が解決しようとする課題】
【０００９】
本発明の目的は、以上のような従来技術の課題を解決し、拡散性水素量が少なく、優れた耐遅れ破壊特性を有する高強度溶融亜鉛系めっき鋼板およびその製造方法を提供することにある。また、本発明の他の目的は、さらに延性および穴拡げ性にも優れた高強度溶融亜鉛系めっき鋼板及びその製造方法を提供することにある。
【課題を解決するための手段】
【００１０】
本発明者らは、溶融亜鉛系めっき鋼板に含まれる拡散性水素を適切に除去することができる方法を見出すべく鋭意検討を行った。そのなかで、ＧＡ鋼板のめっき層を構成するＦｅ−Ｚｎ金属間化合物が脆性材料である点に着目し、この脆性材料であるＦｅ−Ｚｎ金属間化合物（めっき層）に外力を作用させて微細な亀裂を導入することにより水素の離脱経路を確保し、その上でベーキング処理を施すことにより、鋼板に含まれる拡散性水素をその離脱経路を通じて放出させるという着想を得た。そこで、このような着想に基づきさらに検討を進めた結果、めっき層が所定のＦｅ濃度を有するＧＡ鋼板では、これを圧延（比較的軽圧下の圧延でよい）することによりめっき層に微細な亀裂を導入することができ、この圧延されたＧＡ鋼板を所定の条件でベーキング処理することにより、鋼板から拡散性水素を適切に除去することができ、鋼板中の拡散性水素量を所定のレベルまで低減できることが判った。すなわち、ＥＧ鋼板（電気めっき鋼板）やＧＩ鋼板（溶融亜鉛めっき鋼板）とは異なるＧＡ鋼板のめっき層の性質を利用して、鋼板中の拡散性水素を効果的に除去することができる方法を見出したものである。【００１１】
また、ＧＡ鋼板に含まれる拡散性水素は、主にＣＧＬの焼鈍工程で侵入し、その後に施される溶融亜鉛めっきにより拡散性水素の離脱が阻害されているものと、一般には考えられる。本発明者らは、高強度・高延性を狙いとした高Ｍｎ添加鋼板を母材とするＧＡ鋼板の延性（全伸び）と穴拡げ性（限界穴拡げ率）が冷延鋼板に比べ著しく劣るのも、鋼板中の拡散性水素に起因しているものと推定した。そこで、本発明者らは、高Ｍｎ添加鋼板を母材とし、めっき層が所定のＦｅ濃度を有するＧＡ鋼板に対して、圧延を実施してめっき層に微細な亀裂を導入した上でベーキング処理する方法を適用したところ、延性および穴拡げ性を大幅に改善できることが判った。【００１２】
また、以上のような方法では、ベーキング処理を比較的低温で行うことができ、しかも雰囲気の制御も特段必要ないことが判った。【００１３】
また、以上のような方法によれば、ベーキング処理を比較的低温で行うことができ、しかも雰囲気の制御も特段必要ないことが判った。【００１４】
本発明は、以上のような知見に基づきなされたもので、以下を要旨とするものである。
［１］  高強度鋼板を母材とする合金化溶融亜鉛めっき鋼板の製造方法であって、
Ｆｅ濃度が８〜１７質量％のめっき層を有する合金化溶融亜鉛めっき鋼板を圧延する圧延工程（ｘ）と、該圧延工程（ｘ）を経ためっき鋼板を下記（１）式および（２）式を満たす条件で加熱する加熱処理工程（ｙ）を有する高強度合金化溶融亜鉛めっき鋼板の製造方法。【００１５】
（２７３＋Ｔ）×（２０＋２× ｌｏｇ１０（ｔ））≧８０００    ・・・（１）
４０≦Ｔ≦１６０    ・・・（２）
但し、Ｔ：めっき鋼板の加熱温度（℃）
ｔ：加熱温度Ｔでの保持時間（ｈｒ）
［２］前述の圧延工程（ｘ）の前に、鋼板の焼鈍工程（ａ）と、該焼鈍工程（ａ）を経た鋼板に溶融亜鉛めっきを施すめっき処理工程（ｂ）と、該めっき処理工程（ｂ）で得られためっき層に合金化処理を施し、前述のＦｅ濃度が８〜１７質量％のめっき層とする合金化処理工程（ｃ）とを有する［１］に記載の高強度合金化溶融亜鉛めっき鋼板の製造方法。
［３］前述の圧延工程（ｘ）では、めっき鋼板を圧下率０．１０〜１％で軽圧下圧延する［１］または［２］に記載の高強度合金化溶融亜鉛めっき鋼板の製造方法。
［４］前述の鋼板が、質量％で、Ｃ：０．０３〜０．３５％、Ｓｉ：０．０１〜２．００％、Ｍｎ：２．０〜１０．０％、Ａｌ：０．００１〜１．０００％、Ｐ：０．１０％以下、Ｓ：０．０１％以下を含有し、残部がＦｅおよび不可避的不純物からなる成分組成を有するとともに、引張強度が９８０ＭＰａ以上、引張強度（ＴＳ）と全伸び（ＥＬ）の積（ＴＳ×ＥＬ）が１６０００ＭＰａ・％以上であり、めっき層のめっき付着量が片面当たり２０〜１２０ｇ／ｍ２である［１］〜［３］のいずれかに記載の高強度合金化溶融亜鉛めっき鋼板の製造方法。
［５］前述の鋼板が、さらに、質量％で、Ｂ：０．００１〜０．００５％、Ｎｂ：０．００５〜０．０５０％、Ｔｉ：０．００５〜０．０８０％、Ｃｒ：０．００１〜１．０００％、Ｍｏ：０．０５〜１．００％、Ｃｕ：０．０５〜１．００％、Ｎｉ：０．０５〜１．００％、Ｓｂ：０．００１〜０．２００％の中から選ばれる１種以上を含有する［４］に記載の高強度合金化溶融亜鉛めっき鋼板の製造方法。
［６］前述の焼鈍工程（ａ）では、鋼板のＡｃ１点およびＡｃ３点に応じて鋼板温度（℃）を［Ａｃ１＋（Ａｃ３−Ａｃ１）／６］〜９５０℃とし、当該温度における保持時間を６０〜６００秒とし、合金化処理工程（ｃ）では、合金化処理温度を４６０〜６５０℃とする［２］〜［５］のいずれかに記載の高強度合金化溶融亜鉛めっき鋼板の製造方法。
［７］前述の焼鈍工程（ａ）では、鋼板温度が６００〜９００℃の領域をＨ２濃度が３〜２０ｖｏｌ％、露点が−６０℃〜−３０℃の雰囲気とする［２］〜［６］のいずれかに記載の高強度合金化溶融亜鉛めっき鋼板の製造方法。
［８］高強度鋼板を母材とする合金化溶融亜鉛めっき鋼板であって、めっき層のＦｅ濃度が８〜１７質量％であり、鋼板中に存在する水素のうち、鋼板を２００℃まで昇温した際に放出される水素量が０．３５質量ｐｐｍ以下である高強度合金化溶融亜鉛めっき鋼板。
［９］前述の鋼板が、質量％で、Ｃ：０．０３〜０．３５％、Ｓｉ：０．０１〜２．００％、Ｍｎ：２．０〜１０．０％、Ａｌ：０．００１〜１．０００％、Ｐ：０．１０％以下、Ｓ：０．０１％以下を含有し、残部がＦｅおよび不可避的不純物からなる成分組成を有するとともに、引張強度が９８０ＭＰａ以上、引張強度（ＴＳ）と全伸び（ＥＬ）の積（ＴＳ×ＥＬ）が１６０００ＭＰａ・％以上であり、めっき層のめっき付着量が片面当たり２０〜１２０ｇ／ｍ２である［８］に記載の高強度合金化溶融亜鉛めっき鋼板。
［１０］前述の鋼板が、さらに、質量％で、Ｂ：０．００１〜０．００５％、Ｎｂ：０．００５〜０．０５０％、Ｔｉ：０．００５〜０．０８０％、Ｃｒ：０．００１〜１．０００％、Ｍｏ：０．０５〜１．００％、Ｃｕ：０．０５〜１．００％、Ｎｉ：０．０５〜１．００％、Ｓｂ：０．００１〜０．２００％の中から選ばれる１種以上を含有する［９］に記載の高強度合金化溶融亜鉛めっき鋼板。
［１１］前述の高強度合金化溶融亜鉛めっき鋼板において、鋼板表面のめっき層に入った微細な亀裂の単位面積当たりの長さの平均値（Ｌ）が０．０１０μｍ／μｍ２以上０．０７０μｍ／μｍ２以下であり、このうち、圧延方向に対して略直角方向に延びる亀裂の割合が亀裂の長さ全体の６０％以下である［８］〜［１０］のいずれかに記載の高強度合金化溶融亜鉛めっき鋼板。
【発明の効果】
【００１６】
本発明によれば、拡散性水素量が少なく、優れた耐遅れ破壊特性を有する高強度合金化溶融亜鉛めっき鋼板を安定して提供することができる。また、本発明において、高Ｍｎ添加の所定の成分組成を有する母材鋼板を用いることにより、さらに延性および穴拡げ性にも優れた高強度・高延性合金化溶融亜鉛めっき鋼板を安定して提供することができる。
【図面の簡単な説明】
【００１７】
【図１】図１は、本発明に係る加熱処理工程（ｙ）において、（１）式を満足する加熱温度Ｔと加熱温度Ｔでの保持時間との関係を示すグラフである。
【図２】図２は、実施例のＮｏ．１５における、本発明に係る鋼板表面の一例を示す図である。
【発明を実施するための形態】
【００１８】
以下に、本発明の高強度合金化溶融亜鉛めっき鋼板およびそれらの製造方法について、詳細に説明する。
【００１９】
本発明の高強度合金化溶融亜鉛めっき鋼板の製造方法は、高強度鋼板を母材とし、Ｆｅ濃度が８〜１７質量％のめっき層を有する合金化溶融亜鉛めっき鋼板を圧延する圧延工程（ｘ）と、圧延工程（ｘ）を経ためっき鋼板を所定の加熱条件で加熱する加熱処理工程（ｙ）を有する。
【００２０】
本発明において、ＧＡ鋼板の母材となる高強度鋼板の強度などに特別な制限はないが、一般に引張強度が５９０ＭＰａ以上の鋼板を対象とすることが好ましい。また、その中でも、特に引張強度が９８０ＭＰａ以上の鋼板を母材とする場合に拡散性水素による問題を生じやすいので、本発明は、特に引張強度が９８０ＭＰａ以上の鋼板を母材とするＧＡ鋼板に、より有用であると言える。更により有用と言えるのは、引張強度が１１８０ＭＰａ以上の鋼材を母材とするＧＡ鋼板である。
【００２１】
また、本発明の製造方法は、さらに、ＣＧＬなどで行われる焼鈍工程・めっき処理工程・合金化処理工程を含むことができる。すなわち、この製造方法は、鋼板の焼鈍工程（ａ）と、焼鈍工程（ａ）を経た鋼板に溶融亜鉛めっきを施すめっき処理工程（ｂ）と、めっき処理工程（ｂ）で得られためっき層に合金化処理を施し、Ｆｅ濃度が８〜１７質量％のめっき層とする合金化処理工程（ｃ）と、合金化処理工程（ｃ）を経ためっき鋼板を圧延する圧延工程（ｘ）と、圧延工程（ｘ）を経ためっき鋼板を所定の加熱条件で加熱する加熱処理工程（ｙ）を有する。
【００２２】
本発明の製造方法は、ＧＡ鋼板のめっき層を構成するＦｅ−Ｚｎ金属間化合物の脆性を利用し、圧延工程（ｘ）でＧＡ鋼板に圧延を施すことにより、めっき層に水素の離脱経路となる微細な亀裂を導入し、その上でベーキング処理を行うものである。圧延工程（ｘ）は比較的低い圧下率（軽圧下）の圧延でよく、この圧延でめっき層を圧潰することにより亀裂を生じさせる。
【００２３】
ここで、圧延工程（ｘ）での圧延によりめっき層に水素の離脱経路となる微細な亀裂を導入するには、めっき層（合金化溶融亜鉛めっき層）のＦｅ濃度が重要である。Ｚｎは金属であるため延性を有し、圧延などの加工を加えても、その加工度が極端に大きなものでなければ、めっき層に亀裂が発生することはない。一方、めっき層のＺｎとＦｅ（母材）との合金化が進むに従い、延性を有するＺｎ相の比率が低下し（すなわちＦｅ−Ｚｎ金属間化合物の比率が増す）、めっき層が脆性となるため亀裂が入りやすくなる。比較的小さい圧下率で十分な亀裂量を導入するためには、めっき層のＦｅ濃度は８質量％以上とすることが好ましい。一方、めっき層のＺｎとＦｅ（母材）との合金化が過剰に進むと鋼板−めっき界面に脆弱なΓ相が形成され、パウダリング不良を生じる恐れがあるので、このような問題を回避するには、めっき層のＦｅ濃度を１７質量％以下とすることが好ましい。以上より、本発明では、圧延工程（ｘ）に供されるＧＡ鋼板のめっき層のＦｅ濃度を８〜１７質量％とする。めっき層のＦｅ濃度は、より好ましくは９質量％以上である。これは、延性を有するＺｎ相が完全に消失し、めっき層全体に均一に微細亀裂を入れることができ、水素の効率的な離脱を促進できるためである。めっき層のＦｅ濃度は、より好ましくは１５質量％以下である。これは、めっき層のＦｅ濃度が１５質量％を超えると鋼板−めっき界面に脆弱なΓ相が部分的に形成する場合があり、該当箇所に亀裂が集中し、亀裂が入りにくい部分での水素離脱速度が低下する可能性があるためである。
【００２４】
合金化溶融亜鉛めっき鋼板の圧延工程（ｘ）での圧下率は特に制限はないが、圧下率が小さすぎるとめっき層への亀裂の導入が不十分となり、一方、圧下率が大きすぎると加工性の低下（歪の導入による延性の低下）を招くため、一般には０．１０〜１％程度の圧下率で圧延（軽圧下圧延）することが好ましい。なお、圧延工程（ｘ）で使用する圧延手段は、一般的な圧延機や圧延ロールでよい。圧下率は、より好ましくは０．２％以上である。圧下率は、より好ましくは１．０％以下であり、更により好ましくは、後述する亀裂導入の目的から、０．５％以下である。
【００２５】
圧延によりめっき層へ亀裂を導入した場合、亀裂の導入方向は圧延方向に対して直角に入る場合が多い。しかしながら、同じ方向に入った亀裂が多いと自動車用部品としてプレス加工を受けた際に、めっきの剥離が多くなり、パウダリング不良となる場合がある。また、パウダリング不良に至らない場合でも、亀裂導入方向が一定ではない場合と比較して、耐パウダリング性は劣化する。このような問題を回避するためには、圧延方向に対して略直角方向に延びる亀裂の長さの割合が亀裂の長さ全体の６０％以下であることが好ましい。圧延方向に対して略直角方向に延びる亀裂の長さが、亀裂の長さ全体の５５％以下であることがより好ましく、５０％以下であることが、さらにより好ましい。なお、本発明において、「圧延方向」とは、圧延される鋼板の通板される方向である、また、「圧延方向に対して略直角方向」とは、後述する実施例でも述べるとおり、圧延される鋼板の通板方向に対して８０〜１００°の範囲の方向である。
【００２６】
さらに、水素の離脱経路を確保しつつ、耐パウダリング性の劣化を抑制するためには、めっき層に入った微細な亀裂の単位面積当たりの長さの平均値（Ｌ）が０．０１０μｍ／μｍ２以上０．０７０μｍ／μｍ２以下であることが好ましい。平均値（Ｌ）は、より好ましくは０．０２０μｍ／μｍ２以上であり、更により好ましくは０．０３０μｍ／μｍ２以上である。平均値（Ｌ）は、より好ましくは０．０７５μｍ／μｍ２以下であり、更により好ましくは０．０６０μｍ／μｍ２以下である。
【００２７】
このような亀裂を導入するためには、圧下率は０．１０〜０．５％とし、さらに圧延（軽圧下圧延）する場合のワークロール径を６００ｍｍ以下とすることが好ましい。圧下率が０．１％未満であると、微細な亀裂の導入が不十分となり、一方、圧下率が０．５％を超えると微細な亀裂の単位面積当たりの長さの平均値（Ｌ）が０．０７μｍ／μｍ２を超えるため、耐パウダリング性が劣化するためである。圧下率は、より好ましくは０．２％以上である。圧下率は、より好ましくは０．４％以下である。また、ワークロール径が６００ｍｍを超えると、圧下時に鋼板とロールの接触面積が増加し、これにより、ロールから剪断方向（圧延方向）の力を受ける時間が増大し、亀裂が圧延方向に対して直角方向に入りやすくなるためである。ワークロール径は、より好ましくは５００ｍｍ以下である。
【００２８】
圧延（軽圧下圧延）に用いるワークロール表面の粗さは、好ましくは１．５μｍ以下である。圧延（軽圧下圧延）に用いるワークロール表面の粗さは、好ましくは１．０μｍ以上である。
【００２９】
圧延工程（ｘ）を経たＧＡ鋼板には、加熱処理工程（ｙ）において、拡散性水素の除去を目的とした加熱処理（ベーキング処理）が施される。
【００３０】
加熱処理工程（ｙ）では、加熱温度が比較的高い場合には、コイル内の温度が不均一となってコイル内で機械的特性のばらつきが生じるおそれがあり、また、拡散性水素を適切に排出するには、加熱温度が低いほど加熱時間（保持時間）を長くすることが必要である。これらの観点から、本発明では下記（１）式および（２）式を満たす条件でめっき鋼板を加熱する。また、下記（１）式および（３）式を満たす条件でめっき鋼板を加熱することがより望ましい。図１は、（１）式を満足する加熱温度Ｔと加熱温度Ｔでの保持時間ｔとの関係を示している。
【００３１】
（２７３＋Ｔ）×（２０＋２×ｌｏｇ１０（ｔ））≧８０００    ・・・（１）
４０≦Ｔ≦１６０    ・・・（２）
６０≦Ｔ≦１２０    ・・・（３）
但し、Ｔ：めっき鋼板の加熱温度（℃）
ｔ：加熱温度Ｔでの保持時間（ｈｒ）
本発明では、加熱処理工程（ｙ）での加熱条件は上記（１）式および（２）式に従うことが望ましいが、より広い加熱条件で加熱処理してもよく、例えば、加熱温度に関わりなく保持時間を１〜５００時間程度としてもよい。加熱時間は、より好ましくは５時間以上であり、更により好ましくは８時間以上である。加熱時間は、より好ましくは３００時間以下であり、更により好ましくは１００時間以下である。
【００３２】
本発明では、圧延工程（ｘ）でめっき層に水素の離脱経路となる微細な亀裂を導入してあるため、比較的低温の加熱温度でも拡散性水素を適切に離脱させることができるが、上記（２）式の条件において、加熱温度Ｔが４０℃未満では、水素の拡散が十分に生じないため、鋼板中の拡散性水素を十分に低減させることができないか、若しくは加熱処理に多大な日数を要し、生産性が低下する。一方、加熱温度Ｔが１６０℃を超えると、コイル内の温度が不均一になってコイル内で機械的特性のばらつきが生じる可能性がある。また、上記（１）式の条件を満足することで、加熱温度に応じた加熱時間を確保することができる。したがって、上記（１）式および（２）式を満たす条件、より好ましくは上記（１）式および（３）式を満たす条件でめっき鋼板を加熱することにより、ＧＡ鋼板に機械的特性のばらつきを生じさせることなく、拡散性水素量を十分に低い所望のレベルまで低減させることができる。
【００３３】
加熱処理工程（ｙ）は雰囲気の制御も特段必要なく、大気雰囲気で実施することができる。また、使用する加熱設備も特に制限はなく、例えば、電気炉やガス加熱炉を備えた倉庫などを利用してもよい。
【００３４】
以下、本発明の詳細と好ましい条件について説明する。
まず、ＧＡ鋼板の母材となる高強度鋼板について説明する。なお、以下の説明において、各元素の含有量の単位は「質量％」であるが、便宜上「％」で示す。
【００３５】
本発明において、ＧＡ鋼板の母材となる高強度鋼板の成分組成に特に制限はないが、高Ｍｎ添加の高強度・高延性ＧＡ鋼板とする場合には、基本成分として、Ｃ：０．０３〜０．３５％、Ｓｉ：０．０１〜２．００％、Ｍｎ：２．０〜１０．０％、Ａｌ：０．００１〜１．０００％、Ｐ：０．１０％以下、Ｓ：０．０１％以下を含有することが好ましく、さらに必要に応じて、Ｂ：０．００１〜０．００５％、Ｎｂ：０．００５〜０．０５０％、Ｔｉ：０．００５〜０．０８０％、Ｃｒ：０．００１〜１．０００％、Ｍｏ：０．０５〜１．００％、Ｃｕ：０．０５〜１．００％、Ｎｉ：０．０５〜１．００％、Ｓｂ：０．００１〜０．２００％の中から選ばれる１種以上を含有することができる。以下、これらの限定理由について説明する。
・Ｃ：０．０３〜０．３５％
Ｃは鋼板の強度を高める効果を有する元素であり、このためＣ含有量は０．０３％以上とすることが好ましい。一方、Ｃ含有量が０．３５％を超えると自動車や家電の素材として用いる場合に必要な溶接性が劣化するので、Ｃ含有量は０．３５％以下とすることが好ましい。Ｃは、より好ましくは０．０５％以上、更により好ましくは０．０８％以上である。Ｃは、より好ましくは０．３０％以下、更により好ましくは０．２８％以下である。
・Ｓｉ：０．０１〜２．００％
Ｓｉは鋼を強化し、延性を向上させるのに有効な元素であり、このためＳｉ含有量は０．０１％以上とすることが好ましい。一方、Ｓｉ含有量が２．００％を超えると、Ｓｉが鋼板表面に酸化物を形成し、めっき外観が劣化するので、Ｓｉ含有量は２．００％以下とすることが好ましい。Ｓｉは、より好ましくは０．０２％以上、更により好ましくは０．０５％以上である。Ｓｉは、より好ましくは１．８０％以下、更により好ましくは１．７０％以下である。
・Ｍｎ：２．０〜１０．０％
Ｍｎはオーステナイト相を安定化させ、延性を大きく向上させる元素であり、高強度・高延性ＧＡ鋼板において重要な元素である。そのような効果を得るために、Ｍｎ含有量は０．１％以上、望ましくは２．０％以上とすることが好ましい。一方、Ｍｎ含有量が１０．０％を超えるとスラブ鋳造性や溶接性が劣化するので、Ｍｎ含有量は１０．０％以下とすることが好ましい。Ｍｎは、より好ましくは２．５０％以上、更により好ましくは３．００％以上である。Ｍｎは、より好ましくは８．５０％以下、更により好ましくは８．００％以下である。
・Ａｌ：０．００１〜１．０００％
Ａｌは溶鋼の脱酸を目的に添加されるが、Ａｌ含有量が０．００１％未満では、その目的が達成されない。一方、Ａｌ含有量が１．０００％を超えると、Ａｌが鋼板表面に酸化物を形成し、めっき外観（表面外観）が劣化する。このためＡｌ含有量は０．００１〜１．０００％とすることが好ましい。Ａｌは、より好ましくは０．００５％以上、更により好ましくは０．０１０％以上である。Ａｌは、より好ましくは０．８００％以下、更により好ましくは０．５００％以下である。
・Ｐ：０．１０％以下
Ｐは不可避的に含有される元素のひとつであり、Ｐの増加に伴いスラブ製造性が劣化する。さらに、Ｐの含有は合金化反応を抑制し、めっきムラを引き起こす。このためＰ含有量は０．１０％以下とすることが好ましく、０．０５％以下とすることがより好ましい。一方、Ｐ含有量を０．００５％未満にするには、コストの増大が懸念されるため、Ｐ含有量は０．００５％以上が望ましい。Ｐは、より好ましくは０．０５％以下、更により好ましくは０．０１％以下である。Ｐは、より好ましくは０．００７％以上、更により好ましくは０．００８％以上である。
・Ｓ：０．０１％以下
Ｓは製鋼過程で不可避的に含有される元素であるが、多量に含有すると溶接性が劣化するので、Ｓ含有量は０．０１％以下とすることが好ましい。Ｓは、より好ましくは０．０８％以下、更により好ましくは０．００６％以下である。Ｓは、より好ましくは０．００１％以上、更により好ましくは０．００２％以上である。
・Ｂ：０．００１〜０．００５％
Ｂは０．００１％以上で焼き入れ促進効果が得られる。一方、０．００５％を超えると化成処理性が劣化する。このためＢを含有する場合には、その含有量は０．００１〜０．００５％とすることが好ましい。Ｂを含有する場合には、その含有量は０．００２％以上がより好ましい。Ｂを含有する場合には、その含有量は０．００４％以下がより好ましい。
・Ｎｂ：０．００５〜０．０５０％
Ｎｂは０．００５％以上で強度調整（強度向上）の効果が得られる。一方、０．０５０％を超えるとコストアップを招く。このためＮｂを含有する場合には、その含有量は０．００５〜０．０５０％とすることが好ましい。Ｎｂを含有する場合には、その含有量は０．０１％以上がより好ましく、０．０２％以上が更により好ましい。Ｎｂを含有する場合には、その含有量は０．０４５％以下がより好ましく、０．０４０％以下が更により好ましい。
・Ｔｉ：０．００５〜０．０８０％
Ｔｉは０．００５％以上で強度調整（強度向上）の効果が得られる。一方、０．０８０％を超えると化成処理性の劣化を招く。このためＴｉを含有する場合には、その含有量は０．００５〜０．０８０％とすることが好ましい。Ｔｉを含有する場合には、その含有量は０．０１０％以上がより好ましく、０．０１５％以上が更により好ましい。Ｔｉを含有する場合には、その含有量は０．０７０％以下がより好ましく、０．０６０％以下が更により好ましい。
・Ｃｒ：０．００１〜１．０００％
Ｃｒは０．００１％以上で焼き入れ性効果が得られる。一方、１．０００％を超えるとＣｒが鋼板表面に濃化するため、溶接性が劣化する。このためＣｒを含有する場合には、その含有量は０．００１〜１．０００％とすることが好ましい。Ｃｒを含有する場合には、その含有量は０．００５％以上がより好ましく、０．１００％以上が更により好ましい。Ｃｒを含有する場合には、その含有量は０．９５０％以下がより好ましく、０．９００％以下が更により好ましい。
・Ｍｏ：０．０５〜１．００％
Ｍｏは０．０５％以上で強度調整（強度向上）の効果が得られる。一方、１．００％を超えるとコストアップを招く。このためＭｏを含有する場合には、その含有量は０．０５〜１．００％とすることが好ましい。Ｍｏを含有する場合には、その含有量は０．０８％以上がより好ましい。Ｍｏを含有する場合には、その含有量は０．８０％以下がより好ましい。
・Ｃｕ：０．０５〜１．００％
Ｃｕは０．０５％以上で残留γ相形成促進効果が得られる。一方、１．００％を超えるとコストアップを招く。このためＣｕを含有する場合には、その含有量は０．０５〜１．００％とすることが好ましい。Ｃｕを含有する場合には、その含有量は０．０８％以上がより好ましく、０．１０％以上が更により好ましい。Ｃｕを含有する場合には、その含有量は０．８０％以下がより好ましく、０．６０％以下が更により好ましい。
・Ｎｉ：０．０５〜１．００％
Ｎｉは０．０５％以上で残留γ相形成促進効果が得られる。一方、１．００％を超えるとコストアップを招く。このためＮｉを含有する場合には、その含有量は０．０５〜１．００％とすることが好ましい。Ｎｉを含有する場合には、その含有量は０．１０％以上がより好ましく、０．１２％以上が更により好ましい。Ｎｉを含有する場合には、その含有量は０．８０％以下がより好ましく、０．５０％が更により好ましい。
・Ｓｂ：０．００１〜０．２００％
Ｓｂは鋼板表面の窒化、酸化、或いは酸化により生じる鋼板表面の数十ミクロン領域の脱炭を抑制する観点から含有させることができる。窒化や酸化を抑制することで鋼板表面においてマルテンサイトの生成量が減少するのを防止し、疲労特性や表面品質が改善する。このような効果は、０．００１％以上で得られる。一方、０．２００％を超えると靭性が劣化する。このためＳｂを含有する場合には、その含有量は０．００１〜０．２００％とすることが好ましい。Ｓｂを含有する場合には、その含有量は０．００３％以上がより好ましく、０．００５％以上が更により好ましい。Ｓｂを含有する場合には、その含有量は０．１００％以下がより好ましく、０．０８０％以下が更により好ましい。
【００３６】
以上述べた基本成分および任意添加成分以外の残部はＦｅおよび不可避的不純物である。
【００３７】
また、高強度・高延性ＧＡ鋼板とするために、鋼板（母材鋼板）は、引張強度が９８０ＭＰａ以上、引張強度（ＴＳ）と全伸び（ＥＬ）の積（ＴＳ×ＥＬ）が１６０００ＭＰａ・％以上であることが好ましい。
【００３８】
ここで、引張強度（ＴＳ)、全伸び（ＥＬ）は引張試験により測定する。この引張試験では、引張方向が鋼板の圧延方向と直角方向となるようにサンプルを採取したＪＩＳ５号試験片を用いて、ＪＩＳ  Ｚ２２４１（２０１１）に準拠して行い、引張強度（ＴＳ)、全伸び（ＥＬ）を測定する。
【００３９】
次に、本発明の製造方法における工程（ａ）〜（ｃ）について説明する。
・焼鈍工程（ａ）
焼鈍工程（ａ）の焼鈍条件に特別な制限はないが、最適な強度・延性バランス、特に上述した成分組成を有する高Ｍｎ添加鋼板を母材とするＧＡ鋼板の強度・延性バランスを確保するために、鋼板のＡｃ１点とＡｃ３点に応じた鋼板温度（℃）を［Ａｃ１＋（Ａｃ３−Ａｃ１）／６］〜９５０℃とするとともに、当該温度における保持時間を６０〜６００秒とすることが好ましい。また、鋼板温度（℃）は［Ａｃ１＋（Ａｃ３−Ａｃ１）／６］〜９００℃とすることがより好ましい。鋼板温度（℃）は８７０℃以下とすることがさらにより好ましい。鋼板温度（℃）は６５０℃以上とすることが、より好ましく、６７０℃以上とすることがさらにより好ましい。
【００４０】
なお、鋼板のＡｃ１点（℃）とＡｃ３点（℃）は、それぞれ下記式により求めることができる。
【００４１】
Ａｃ３点（℃）＝９３７．２−４３６．５Ｃ＋５６Ｓｉ−１９．７Ｍｎ−１６．３Ｃｕ−２６．６Ｎｉ−４．９Ｃｒ＋３８．１Ｍｏ＋１２４．８Ｖ＋１３６．３Ｔｉ−１９．１Ｎｂ＋１９８．４Ａｌ＋３３１５Ｂ
Ａｃ１点（℃）＝７５０．８−２６．６Ｃ＋１７．６Ｓｉ−１１．６Ｍｎ−２２．９Ｃｕ−２３Ｎｉ＋２４．１Ｃｒ＋２２．５Ｍｏ−３９．７Ｖ−５．７Ｔｉ＋２３２．４Ｎｂ−１６９．４Ａｌ−８９４．７Ｂ
ここで、上記式中のＣ、Ｓｉ、Ｍｎ、Ｃｕ、Ｎｉ、Ｃｒ、Ｍｏ、Ｖ、Ｔｉ、Ｎｂ、Ａｌ、Ｂは、鋼板中でのそれぞれの元素の含有量（質量％）である。
【００４２】
ＣＧＬなどにおける焼鈍の主目的は、鋼板の加工組織の再結晶による加工性の向上および冷却前の組織形成である。鋼板温度（℃）を［Ａｃ１＋（Ａｃ３−Ａｃ１）／６］以上とすることにより、焼鈍時のオーステナイト相の量を２０ｖｏｌ％以上とすることができ、その後冷却することでマルテンサイト、焼き戻しマルテンサイト、ベイナイトおよび残留オーステナイト組織が形成され、マルテンサイト、焼き戻しマルテンサイトが強度を、残留オーステナイトが伸びを担うことで優れた強度および伸びを達成できる。一方、鋼板温度（℃）が９５０℃を超えると、鋼板の結晶粒の粗大化により強度・延性バランスが低下する。このため、鋼板温度（℃）は［Ａｃ１＋（Ａｃ３−Ａｃ１）／６］〜９５０℃とすることが好ましい。鋼板温度（℃）は９００℃以下とすることがより好ましく、８７０℃以下とすることがさらにより好ましい。鋼板温度（℃）は６５０℃以上とすることが、より好ましく、６７０℃以上とすることがさらにより好ましい。
【００４３】
また、上記鋼板温度（℃）での保持時間が６０秒未満では、再結晶が十分に進行しないことにより、鋼板の加工性が低下するおそれがある。一方、保持時間が６００秒を超えると、鋼板中に侵入する水素量が増大し、圧延工程（ｘ）と加熱処理工程（ｙ）を実施しても鋼板中の拡散性水素量を十分低減することができなくなるおそれがある。このため、上記鋼板温度（℃）での保持時間は６０〜６００秒とすることが好ましい。上記鋼板温度（℃）での保持時間は５００秒以下とすることがより好ましい。上記鋼板温度（℃）での保持時間は３０秒以上とすることがより好ましい。
【００４４】
さらに、焼鈍工程（ａ）では、鋼板温度が６００〜９００℃の領域をＨ２濃度が３〜２０ｖｏｌ％、露点が−６０℃〜−３０℃の雰囲気とすることが好ましい。また、Ｈ２濃度は５〜１５ｖｏｌ％がより好ましい。Ｈ２濃度は１２ｖｏｌ％以下とすることがさらにより好ましい。露点は−１５℃以下とすることがさらにより好ましい。露点は−２０℃以上とすることがさらにより好ましい。
【００４５】
ＣＧＬなどにおける焼鈍では、還元性雰囲気において鋼板を加熱することで表面酸化を防ぎ、溶融亜鉛に対する濡れ性の低下を抑えることが可能である。このような還元性雰囲気での焼鈍は、鋼板温度を反応速度が大きい６００〜９００℃の範囲として実施すれば十分に効果がある。その効果を得るために、焼鈍雰囲気のＨ２濃度は３ｖｏｌ％以上であることが好ましい。一方、Ｈ２濃度が２０ｖｏｌ％超えでは、鋼板中に侵入する水素量が増大し、圧延工程（ｘ）と加熱処理工程（ｙ）を実施しても鋼板中の拡散性水素量を十分低減することができなくなるおそれがある。
【００４６】
また、鋼板温度を反応速度が大きい６００〜９００℃の範囲として焼鈍雰囲気の露点を管理することにより、鋼板の内部酸化を制御することが可能である。水蒸気により内部酸化が生じる反応は、酸化される合金元素をＭとすると、以下のように表される。なお、鋼板温度（℃）は８７０℃以下とすることがより好ましく、８６０℃以下とすることがさらにより好ましい。鋼板温度（℃）は６２０℃以上とすることが、より好ましく、６４０℃以上とすることがさらにより好ましい。
【００４７】
Ｍ＋ＸＨ２Ｏ＝ＭＯＸ＋ＸＨ２
この反応により発生する水素は鋼中に残存しやすい。焼鈍雰囲気の露点が−３０℃よりも大きいと、内部酸化により発生する水素量が多くなり、圧延工程（ｘ）と加熱処理工程（ｙ）を実施しても鋼板中の拡散性水素量を十分低減することができなくなるおそれがある。一方、露点を−６０℃未満にしても、露点を制御することによる効果は飽和するので、却って経済性を損なう。
【００４８】
以上の理由から、焼鈍工程（ａ）の鋼板温度が６００〜９００℃の領域では、Ｈ２濃度を３〜２０ｖｏｌ％、露点を−６０℃〜−３０℃の雰囲気とすることが好ましい。Ｈ２濃度は５ｖｏｌ％以上とすることがより好ましい。Ｈ２濃度は１５ｖｏｌ％以下とすることがより好ましい。露点は−５５℃以上とすることがより好ましく、−５０℃以上とすることがさらにより好ましい。露点は−３５℃以下とすることがより好ましい。
なお、その他の領域での雰囲気は任意であり、非酸化性の雰囲気であればよい。
・めっき処理工程（ｂ）
めっき処理工程（ｂ）では、焼鈍工程（ａ）で焼鈍後、所定温度まで冷却された鋼板を溶融亜鉛めっき浴に浸漬して溶融亜鉛めっき処理を施す。溶融亜鉛めっき浴を出ためっき鋼板に対して、通常、ガスワイピングなどによりめっき目付量の調整がなされる。めっき処理条件に特別な制限はないが、めっき付着量（片面当たりの付着量）は、耐食性およびめっき付着量制御上の観点から２０ｇ／ｍ２以上とすることが好ましく、また、密着性の観点から１２０ｇ／ｍ２以下とすることが好ましい。めっき付着量は２５ｇ／ｍ２以上とすることがより好ましく、３０ｇ／ｍ２以上とすることがさらにより好ましい。めっき付着量は１００ｇ／ｍ２以下とすることがより好ましく、７０ｇ／ｍ２以下とすることがさらにより好ましい。
【００４９】
溶融亜鉛めっき浴の組成としては、従来のものと同じく、Ｚｎ以外のめっき成分として、例えば、Ａｌ、Ｍｇ、Ｓｉなどの１種以上を適量含有する（残部はＺｎおよび不可避不純物）ことができる。具体的には、浴中Ａｌ濃度は０．００１〜０．２質量％程度とすることが望ましい。浴中Ａｌ濃度は０．０１％以上とすることがより好ましく、０．０５％以上とすることがさらにより好ましい。浴中Ａｌ濃度は０．１７％以下とすることがより好ましく、０．１５％以下とすることがさらにより好ましい。さらに、めっき浴中にＡｌ、Ｍｇ、Ｓｉ以外にＰｂ、Ｓｂ、Ｆｅ、Ｍｇ、Ｍｎ、Ｎｉ、Ｃａ、Ｔｉ、Ｖ、Ｃｒ、Ｃｏ、Ｓｎ等の元素が混入していても本発明の効果は変わらない。
・合金化処理工程（ｃ）
合金化処理工程（ｃ）では、めっき処理工程（ｂ）を経た鋼板を加熱し、溶融亜鉛めっき層を合金化処理する。合金化処理条件に特別な制限はないが、合金化処理温度（鋼板最高到達温度）は４６０〜６５０℃が望ましく、４８０〜５７０℃がより好ましい。合金化処理温度が４６０℃未満では合金化反応の速度が遅くなり、めっき層の所望のＦｅ濃度が得られなくなるおそれがあり、一方、６５０℃を超えると、過合金により地鉄界面に硬くて脆いＺｎ−Ｆｅ合金層が厚く生成してめっき密着性が劣化するおそれがあるとともに、残留オーステナイト相が分解することにより強度・延性バランスも低下してしまうおそれがある。合金化処理温度（鋼板最高到達温度）は５５０℃以下とすることがさらにより好ましい。合金化処理温度（鋼板最高到達温度）は４９０℃以上とすることがさらにより好ましい。
【００５０】
以上の焼鈍工程（ａ）、めっき処理工程（ｂ）、合金化処理工程（ｃ）を経て得られたＧＡ鋼板は、さきに述べたような条件で圧延工程（ｘ）と加熱処理工程（ｙ）に付される。これにより、拡散水素量が十分に低いレベルまで低減され、優れた耐遅れ破壊特性を有する高強度ＧＡ鋼板が得られる。また、上述したように、高Ｍｎ添加の所定の成分組成を有する母材鋼板を用いることにより、さらに延性および穴拡げ性にも優れた高強度・高延性ＧＡ鋼板が得られる。
【００５１】
次に、本発明の高強度ＧＡ鋼板の構成について説明する。
【００５２】
本発明の高強度ＧＡ鋼板は、上述した本発明の製造方法で得られるものであって、高強度鋼板を母材とするＧＡ鋼板である。その構成は、めっき層のＦｅ濃度が８〜１７質量％であり、さらに、鋼板中に存在する水素のうち、鋼板を２００℃まで昇温した際に放出される水素量が０．３５質量ｐｐｍ以下であるものである。
【００５３】
まず、本発明の高強度ＧＡ鋼板において、めっき層のＦｅ濃度が８〜１７質量％であることの限定理由は、さきに述べたとおりである。また、鋼板の好ましい引張強度（ＴＳ）やその理由についても、さきに述べたとおりである。
【００５４】
また、ＧＡ鋼板の母材（鋼板）に含まれる拡散性水素量の指標として、「鋼板中に存在する水素のうち、鋼板を２００℃まで昇温した際に放出される水素量が０．３５質量ｐｐｍ以下」であるということは、拡散性水素量が十分に低減されているということであり、これにより優れた耐遅れ破壊特性を有するものとなる。また、上述したように、高Ｍｎ添加の所定の成分組成を有する鋼板を母材鋼板とすることにより、さらに延性および穴拡げ性にも優れたものとなる。放出される水素量は０．２０質量ｐｐｍ以下とすることが好ましい。放出される水素量は０．１０質量ｐｐｍ以下とすることがさらにより好ましい。放出される水素量は可能な限り０とすることが好ましいが、長時間の熱処理は生産コストの増加を招く。したがって、材質に大きな影響を及ぼさない０．０２質量ｐｐｍ以下の水素量残留は認められる。
【００５５】
ここで、「鋼板中に存在する水素のうち、鋼板を２００℃まで昇温した際に放出される水素量」は、以下のようにして測定することができる。まず、ＧＡ鋼板の表裏のめっき層を除去する。除去の方法としては、リューター等を用いて物理的に削ってもよいし、アルカリを用いて化学的にめっき層を溶解除去してもよい。ただし、物理的に削る場合、鋼板の研削量は板厚の５％以下とする。めっき層の除去後、試験片中の水素量をガスクロマトグラフィーによる昇温分析により測定するが、この分析における試験片の昇温時到達温度を２００℃とする。昇温速度は特に限定しないが、大きすぎると正確に測定できないおそれがあるので、５００℃／ｈｒ以下が好ましく、特に２００℃／ｈｒ程度が好ましい。昇温速度は１００℃／ｈｒ程度とすることがさらにより好ましい。このようにして測定された水素量を鋼板の質量で除した値を、「鋼板中に存在する水素のうち、鋼板を２００℃まで昇温した際に放出される水素量（質量ｐｐｍ）」とする。なお、昇温は、通常、室温から開始される。室温の具体的な値として、例えば２０℃が挙げられる。
【００５６】
また、本発明の高強度ＧＡ鋼板のなかでも、先に述べたような高Ｍｎ添加の高強度・高延性ＧＡ鋼板は、上記の構成に加えて、鋼板が、質量％で、Ｃ：０．０３〜０．３５％、Ｓｉ：０．０１〜２．００％、Ｍｎ：２．０〜１０．０％、Ａｌ：０．００１〜１．０００％、Ｐ：０．１０％以下、Ｓ：０．０１％以下を含有し、必要に応じてさらに、Ｂ：０．００１〜０．００５％、Ｎｂ：０．００５〜０．０５０％、Ｔｉ：０．００５〜０．０８０％、Ｃｒ：０．００１〜１．０００％、Ｍｏ：０．０５〜１．００％、Ｃｕ：０．０５〜１．００％、Ｎｉ：０．０５〜１．００％、Ｓｂ：０．００１〜０．２００％の中から選ばれる１種以上を含有し、残部がＦｅおよび不可避的不純物からなる成分組成を有するとともに、引張強度が９８０ＭＰａ以上、引張強度（ＴＳ）と全伸び（ＥＬ）の積（ＴＳ×ＥＬ）が１６０００ＭＰａ・％以上であり、めっき層のめっき付着量が片面当たり２０〜１２０ｇ／ｍ２であることが好ましい。このＧＡ鋼板において、母材の成分組成および機械的特性値、めっき付着量の限定理由は、さきに述べたとおりである。
【００５７】
また、本発明のＧＡ鋼板は、圧延工程（ｘ）を経たものであるので、めっき層は微細な亀裂を有している。
【００５８】
また、本発明のＧＡ鋼板は、圧延工程（x）を経たものであるので、めっき層は軽度に圧潰された圧潰組織であり、このため微細な亀裂を有している。
【００５９】
また、本発明の高強度ＧＡ鋼板のなかで、上述したような特定の成分組成を有する高Ｍｎ添加の高強度・高延性ＧＡ鋼板は穴拡げ性に優れている。ここで、穴拡げ性に優れるとは、引張強度ＴＳに応じて、限界穴拡げ率λ（この限界穴拡げ率λの測定方法は後述する実施例で記載してある）が以下のような値であるということである。
【００６０】
９８０≦ＴＳ＜１１８０の場合、λ≧３０％
１１８０≦ＴＳ＜１４７０の場合、λ≧２０％
１４７０≦ＴＳの場合、λ≧１５％
本発明のＧＡ鋼板が有するめっき層（合金化溶融亜鉛めっき層）は、合金化処理によるＦｅ濃度が８〜１６質量％であるが、従来のＧＡ鋼板と同じく、Ｚｎ以外のめっき成分として、例えば、Ａｌ、Ｍｇ、Ｓｉなどの１種以上を適量含有する（残部はＺｎ及び不可避不純物）ことができる。さらに、Ｐｂ、Ｓｂ、Ｆｅ、Ｍｇ、Ｍｎ、Ｎｉ、Ｃａ、Ｔｉ、Ｖ、Ｃｒ、Ｃｏ、Ｓｎ等の１種以上が含有される場合がある。
【００６１】
本発明のＧＡ鋼板は、車体の軽量化・高強度化を図ることができる表面処理鋼板として自動車用途に好適なものであるが、それ以外にも、素材鋼板に防錆性を付与した表面処理鋼板として、家電や建材用途をはじめとする広範な用途に適用することができる。
【実施例】
【００６２】
以下に本発明の実施例を示す。なお、本発明は以下の実施例に限定されない。【００６３】
表１に示す鋼組成のスラブを加熱炉にて１２６０℃で６０分間加熱した後、板厚２．８ｍｍまで熱間圧延し、５４０℃で巻き取った。この熱延鋼板を酸洗して黒皮スケールを除去した後、板厚１．６ｍｍまで冷間圧延し、冷延鋼板を得た。【００６４】
入側から順に還元炉（ラジアントチューブ式加熱炉）、冷却帯、溶融亜鉛ポット、合金化用ＩＨ炉および軽圧下圧延装置を備えた連続溶融亜鉛めっき設備において、表２および表４に示す条件で、上記冷延鋼板に焼鈍（焼鈍工程（ａ））、めっき処理（めっき処理工程（ｂ））、合金化処理（合金化処理工程（ｃ））および軽圧下圧延（圧延工程（ｘ））を順次施した後、巻き取った。次いで、ガス加熱により雰囲気温度の調整が可能な加熱設備において、そのＧＡ鋼板（コイル）に表２および表４に記載の条件で加熱処理（加熱処理工程（ｙ））を施した。この加熱処理は、雰囲気の温度以外の制御は特に行わず、大気雰囲気で実施した。軽圧下圧延に用いたワークロールのロール径は５３０ｍｍであり、ワークロールの表面の粗さは、１．３μｍであった。【００６５】
連続溶融亜鉛めっき設備では、還元炉の雰囲気ガスとしてＨ２−Ｎ２混合ガスを用い、その雰囲気の露点は加湿ガスを還元炉内に導入することで制御した。また、溶融亜鉛ポットに保持された溶融亜鉛めっき浴は、浴温度を５００℃とし、浴組成をＡｌが０．１質量％で残部がＺｎおよび不可避不純物となるように調整した。鋼板は溶融亜鉛めっき浴に浸漬した後、ガスワイピングによりめっき付着量を制御した。溶融亜鉛めっき後の合金化処理は、鋼板をＩＨヒーターで加熱することで行った。【００６６】
以上のようにして得られたＧＡ鋼板について、引張強度（ＴＳ)、全伸び（ＥＬ)、限界穴拡げ率（λ）、めっき付着量及びめっき層のＦｅ濃度、「鋼板中に存在する水素のうち、鋼板を２００℃まで昇温した際に放出される水素量」を測定した。それぞれの測定方法を以下に示す。
・引張強度（ＴＳ)および全伸び（ＥＬ）の測定
引張強度（ＴＳ)、全伸び（ＥＬ）は引張試験により測定した。この引張試験は、引張方向が鋼板の圧延方向と直角方向となるようにサンプルを採取したＪＩＳ５号試験片を用いて、ＪＩＳ  Ｚ２２４１（２０１１）に準拠して行い、引張強度（ＴＳ)、全伸び（ＥＬ）を測定した。ここで、高強度・高延性ＧＡ鋼板としては、ＴＳ≧９８０ＭＰａ以上かつ引張強度(ＴＳ）×全伸び(ＥＬ)が１６０００ＭＰａ・％以上が“好ましい特性”であるといえる。
・限界穴拡げ率（λ）の測定
限界穴拡げ率（λ）は、穴拡げ試験により測定した。この穴拡げ試験は、ＪＩＳ  Ｚ２２５６（２０１０）に準拠して行った。ＧＡ鋼板を１００ｍｍ×１００ｍｍのサイズに切断して供試体とし、この供試体にクリアランス１２％±１％で直径１０ｍｍの穴を打ち抜いた後、内径７５ｍｍのダイスを用いてしわ押さえ力９ｔｏｎ（８８．２６ｋＮ）で抑えた状態で、６０°円錐のポンチを穴に押し込んで亀裂発生限界における穴直径を測定した。ポンチの押し込み速度は１０ｍｍ／ｍｉｎとした。下記の式から限界穴拡げ率を求め、この限界穴広げ率から穴拡げ性を評価した。【００６７】
限界穴拡げ率（％）＝｛（Ｄｆ−Ｄ０）／Ｄ０｝×１００
但し、Ｄｆ：亀裂発生時の穴径（ｍｍ）
Ｄ０：初期穴径（ｍｍ）
ここで、高強度・高延性ＧＡ鋼板としては、限界穴拡げ率（λ）が以下の場合が“好ましい特性”であるといえる。【００６８】
９８０≦ＴＳ＜１１８０の場合、λ≧３０％
１１８０≦ＴＳ＜１４７０の場合、λ≧２０％
・めっき付着量およびめっき層のＦｅ濃度の測定
鉄に対する腐食抑制剤（朝日化学工業（株）製「イビット」（登録商標））を添加した１０質量％塩酸中に供試体（ＧＡ鋼板）を浸漬し、めっき層を溶解させた。溶解に伴う供試体の質量減少量を測定し、その値を鋼板の表面積で規格化した値をめっき付着量（ｇ／ｍ２）とした。また、ＩＣＰ発光分光分析法を使用して塩酸に溶解したＺｎ、Ｆｅの量を測定し、{Ｆｅ溶解量／（Ｆｅ溶解量＋Ｚｎ溶解量）}×１００をめっき層のＦｅ濃度（質量％）とした。
・「鋼板中に存在する水素のうち、鋼板を２００℃まで昇温した際に放出される水素量」の測定
ＧＡ鋼板の試験片の表裏のめっき層を、リューターを用いて物理的に削って除去した。この際の鋼板の研削量は板厚の５％以下とした。めっき層の除去後、試験片中の水素量をガスクロマトグラフィーによる昇温分析により測定した。この分析における試験片の昇温時到達温度を２００℃とし、昇温速度は２００℃／ｈｒとした。このようにして測定された水素量を鋼板の質量で除した値を、「鋼板中に存在する水素のうち、鋼板を２００℃まで昇温した際に放出される水素量（質量ｐｐｍ）」とした。
・めっき外観の評価
ＧＡ鋼板のめっき外観を以下のように評価した。【００６９】
ＧＡ鋼板のめっき表面の外観観察を行い、不めっきの有無およびめっき表面に色調差として認められる模様の有無によりめっき外観を評価した。すなわち、ＧＡ鋼板について１ｍ２の範囲を無作為に５箇所選び、目視で不めっきの有無と色調差として認められる模様の有無を調べ、めっき外観を以下のように評価した。【００７０】
○：５箇所すべてにおいて不めっきおよび模様が認められない（優良)
△：５箇所すべてにおいて不めっきが認められないが、１箇所以上で模様が認められる（良好）
×：１箇所以上で不めっきが認められる（不良）
・ＧＡ鋼板の亀裂の確認
ＧＡ鋼板の亀裂の確認は以下のように行った。走査型電子顕微鏡（ＳＥＭ）でＧＡ表面を観察し、領域内に存在する亀裂の長さを測定して、観察領域の面積で割った数値を計算した。これを任意の領域１０か所で行い、その平均値をＬとした。さらに、亀裂の方向が圧延方向に対して８０〜１００°の範囲にあるものを、圧延方向に対して直角に進展した亀裂として、その長さを測定し全体の亀裂に対する割合を計算した。この割合が６０％超のものを不良（×）、６０％以下のものを良好（○）とした。Ｌが０．０１０μｍ／μｍ２未満または０．０７０μｍ／μｍ２以上のものについては、亀裂割合の計算は行わなかった。
・耐パウダリング性の測定
ＧＡ鋼板の耐パウダリング性は以下のように測定した。ＧＡ鋼板にセロテープ（登録商標）を貼り、テープ面に９０度曲げ、曲げ戻しを施し、テープを剥がす。剥がしたテープに付着した鋼板から剥離しためっきの量を、蛍光Ｘ線によるＺｎカウント数として測定し、下記基準に照らしてランク２以下のものを特に良好（○）、ランク３のものを良好（△）、４以上のものを不良（×）と評価し、ランク３以下を合格とした。またＦｅ濃度が８質量％未満の鋼板については、耐パウダリング試験は行わなかった。
蛍光Ｘ線カウント数          ランク
０以上２０００未満        ：１  （良）
２０００以上５０００未満  ：
５０００以上８０００未満  ：
８０００以上１２０００未満：
１２０００以上          ：５  （劣）
・耐遅れ破壊性の評価
ＧＡ鋼板の耐遅れ破壊性を以下のようにして評価した。予備加工で得られた試験片に研削加工を施して３０ｍｍ×１００ｍｍの二次試験片を得た。この二次試験片を曲率半径１０ｍｍＲで１８０°曲げ加工し、板間を１２ｍｍ絞め込み、遅れ破壊評価用試験片とした。この遅れ破壊評価用試験片を、ｐＨ１とｐＨ３の塩酸水溶液中にそれぞれ浸漬し、９６時間後の割れの発生の有無を調査した。本試験は、各鋼板３検体ずつ実施し、１検体でも割れが発生した場合は、割れ発生とした。この試験結果を以下のように評価した。【００７１】
◎：ｐＨ１の塩酸水溶液による試験とｐＨ３の塩酸水溶液による試験のいずれでも割れ発生無し（優良）
○：ｐＨ１の塩酸水溶液による試験では割れ発生。ｐＨ３の塩酸水溶液による試験では割れ発生無し（良好）
×：ｐＨ１の塩酸水溶液による試験とｐＨ３の塩酸水溶液による試験のいずれでも割れ発生（不良）
以上の測定・評価結果を製造条件とともに表２〜表５に示す。【００７２】
表２〜表５から明らかなように、本発明例の高強度ＧＡ鋼板は、いずれも拡散性水素量が低く抑えられているため耐遅れ破壊性に優れており、さらに延性、穴拡げ性、めっき外観にも優れている。これに対して、比較例の高強度ＧＡ鋼板は、拡散性水素量が多いため耐遅れ破壊性に劣り、また延性、穴拡げ性、めっき外観の１つ以上が劣っている。【００７３】
【表１】
2019189067.tif 000003
【００７４】
【表２】
2019189067.tif 000004
【００７５】
【表３】
2019189067.tif 000005
【００７６】
【表４】
2019189067.tif 000006
【００７７】
【表５】
2019189067.tif 000007
【図１】
2019189067.tif 000008
【図２】
2019189067.tif 000009
【国際調査報告】
2019189067.tif 000010
2019189067.tif 000011
2019189067.tif 000012
2019189067.tif 000013